(57)【特許請求の範囲】
【請求項１】
密度が０．９０〜０．９３ｇ／ｃｍ３、ＭＦＲ（試験条件：１９０℃、２．１６ｋｇ荷重）が５０〜２００ｇ／１０分であり、かつＭＦＲと流入圧力損失比（Ｒｅ）が以下の関係式（１）を満たす低密度ポリエチレン（Ａ）５０〜９０重量％、及び密度が０．８７〜０．９０ｇ／ｃｍ３、ＭＦＲが１０〜１００ｇ／１０分のエチレン・α―オレフィン共重合体（Ｂ）５０〜１０重量％からなることを特徴とするポリエチレン樹脂組成物。
−１５×ｌｏｇ（ＭＦＲ）＋４５＜Ｒｅ＜−１５×ｌｏｇ（ＭＦＲ）＋６７…関係式（１）
【請求項２】
エチレン・α―オレフィン共重合体は、メタロセン触媒を用いて製造されたものであることを特徴とする請求項１に記載のポリエチレン樹脂組成物。
【請求項３】
ポリエチレン樹脂組成物は、密度が０．９１０ｇ／ｃｍ３以下、ＭＦＲが３０ｇ／１０分以上であることを特徴とする請求項１又は２に記載のポリエチレン樹脂組成物。
【請求項４】
請求項１〜３のいずれかに記載のポリエチレン樹脂組成物が、基材の少なくとも片面に積層されてなるプリントラミネート用フィルム。
【請求項５】
基材が、二軸延伸ポリプロピレンであることを特徴とする請求項４に記載のプリントラミネート用フィルム。
【請求項６】
ポリエチレン樹脂組成物が、基材の少なくとも片面に、１５０〜３００℃の温度で溶融押出ラミネート加工法によって積層されることを特徴とする請求項４又は５に記載のプリントラミネート用フィルム。
【請求項７】
請求項４〜６のいずれかに記載のプリントラミネート用フィルムを用い、該フィルムのポリエチレン樹脂組成物面を印刷紙の印刷面と熱ラミネートしてなるプリントラミネート製品。
【発明の詳細な説明】
【技術分野】
【０００１】
本発明は、ポリエチレン樹脂組成物及びそれを用いたプリントラミネート用フィルム並びにプリントラミネート製品に関し、さらに詳しくは、押出ラミネート加工性、カット性に優れたポリエチレン樹脂組成物、およびそれを用いたプリントラミネートフィルムならびにプリントラミネート製品に関する。
【背景技術】
【０００２】
印刷したパルプ紙や合成紙等の印刷面を保護したり、耐水性、耐油性の付与、光沢を与えて美麗化する目的で、印刷紙の上にフィルムをラミネートすることが通常行なわれており、該フィルムは一般にプリントラミネート用フィルムと称している。印刷紙にプリントラミネート用フィルムがラミネートされたプリントラミネート製品は、書籍、雑誌等の表紙、ファイル等の文具、紙パッケージなどに適用されている。プリントラミネート用フィルムとしては、従来、メタロセン触媒を用いて製造されたエチレン．α―オレフィン共重合体と低密度ポリエチレンとの混合物を基材に押出ラミネート加工法により積層された積層体が使用されている（例えば、特許文献１、２参照）。
【０００３】
この特許文献１、２には、熱可塑性樹脂フィルム基材の片面に、この基材の熱可塑性樹脂の融点より低い融点を有する下記（Ａ）成分と（Ｂ）成分を含有する樹脂接着層を設けた積層フィルムが記載されている。（Ａ）メタロセン化合物を触媒としてエチレンと炭素数が３〜１２のα−オレフィンとを共重合して得た密度、ＭＦＲが特定の直鎖状エチレン系共重合体６０〜９７重量％（Ｂ）密度が、ＭＦＲが特定のエチレン系樹脂４０〜３重量％。また、この積層フィルムを用い、印刷が施こされたシート状物の印刷面に樹脂接着層が貼合するように熱圧着して得られたプリントラミネート製品が記載されている。
【０００４】
上記のような従来のプリントラミネート用フィルムは、押出ラミネート加工性、紙との接着性、透明性、光沢といった視覚的性能は良好である。ところが、カット性に問題があり、印刷紙とのラミネート後、所定の寸法に断裁する際に、フィルムが伸び千切れてしまい断裁面の見栄えが悪くなったり、伸びちぎれたフィルムが断裁刃にこびりつき益々刃の切れ味を悪化させたりする不具合を生じさせていた。カット性の改善のため、ＭＦＲの低い低密度ポリエチレンの混合量を多くすると、プリントラミネート外観、印刷紙との接着性を悪化させる。又、高ＭＦＲ低密度ポリエチレンを混合すると高速押出ラミネート加工性が悪化し、良好な積層体が得ることが出来ないという問題がある。
【特許文献１】特開平７−１１７１９７号公報
【特許文献２】特開平１０−８０９８７号公報
【発明の開示】
【発明が解決しようとする課題】
【０００５】
本発明の目的は、上記問題点に鑑み、押出ラミネート加工性、カット性に優れたポリエチレン樹脂組成物、およびそれを用いたプリントラミネートフィルムならびにプリントラミネート製品を提供することにある。
【課題を解決するための手段】
【０００６】
本発明者らは、上記課題を解決すべく鋭意検討した結果、特定のＭＦＲと密度を有し、かつ該ＭＦＲと流入圧力損失比（Ｒｅ）が、特定の関係式で表される押出ラミネート用低密度ポリエチレン樹脂５０〜８０重量％と、メタロセン触媒を用いて製造された、エチレンと炭素数３〜１２のα―オレフィンとを共重合して得られた特定のＭＦＲと密度を有するエチレン．α―オレフィン共重合体樹脂５０〜２０重量％のポリエチレン混合物を用いることで、高速押出ラミネート加工性を悪化させず、プリントラミネート外観、印刷紙との接着性、カット性が良好なプリントラミネート用フィルムを得ることが出来ることを見出し、本発明を完成するに至った。
【０００７】
すなわち、本発明の第１の発明によれば、密度が０．９０〜０．９３ｇ／ｃｍ３、ＭＦＲ（試験条件：１９０℃、２．１６ｋｇ荷重）が５０〜２００ｇ／１０分であり、かつＭＦＲと流入圧力損失比（Ｒｅ）が以下の関係式（１）を満たす低密度ポリエチレン（Ａ）５０〜９０重量％、及び密度が０．８７〜０．９０ｇ／ｃｍ３、ＭＦＲが１０〜１００ｇ／１０分のエチレン・α―オレフィン共重合体（Ｂ）５０〜１０重量％からなることを特徴とするポリエチレン樹脂組成物が提供される。
関係式（１）：
−１５×ｌｏｇ（ＭＦＲ）＋４５＜Ｒｅ＜−１５×ｌｏｇ（ＭＦＲ）＋６７…（１）
【０００８】
また、本発明の第２の発明によれば、第１の発明において、エチレン・α―オレフィン共重合体は、メタロセン触媒を用いて製造されたものであることを特徴とするポリエチレン樹脂組成物が提供される。
さらに、本発明の第３の発明によれば、第１又は２の発明において、ポリエチレン樹脂組成物は、密度が０．９１０ｇ／ｃｍ３以下、ＭＦＲが３０ｇ／１０分以上であることを特徴とするポリエチレン樹脂組成物が提供される。
【０００９】
一方、本発明の第４の発明によれば、第１〜３のいずれかの発明に係るポリエチレン樹脂組成物が、基材の少なくとも片面に積層されてなるプリントラミネート用フィルムが提供される。
また、本発明の第５の発明によれば、第４の発明において、基材が二軸延伸ポリプロピレンであることを特徴とするプリントラミネート用フィルムが提供される。
さらに、本発明の第６の発明によれば、第４又は５の発明において、ポリエチレン樹脂組成物が、基材の少なくとも片面に、１５０〜３００℃の温度で溶融押出ラミネート加工法によって積層されることを特徴とするプリントラミネート用フィルムが提供される。
【００１０】
一方、本発明の第７の発明によれば、第４〜６のいずれかの発明に係るプリントラミネート用フィルムを用い、該フィルムのポリエチレン樹脂組成物面を印刷紙の印刷面と熱ラミネートしてなるプリントラミネート製品が提供される。
【発明の効果】
【００１１】
本発明のポリエチレン樹脂組成物は、低密度ポリエチレンとエチレン．α―オレフィン共重合体樹脂を含有し、低密度ポリエチレンが特定のＭＦＲと密度を有し、かつ該ＭＦＲと流入圧力損失比（Ｒｅ）が、特定の関係式で表される押出ラミネート用低密度ポリエチレン樹脂であるため、高速押出ラミネート加工性、プリントラミネートのつぶれ性、印刷紙との接着性に優れている。また、特定のＭＦＲと密度を有するエチレン．α―オレフィン共重合体樹脂を用いているため、プリントラミネートのつぶれ性、印刷紙との接着性、押出ラミネート加工性、プリントラミネート用フィルムのブロッキング性に優れている。そのために良好なプリントラミネートフィルムならびにプリントラミネート製品を安定して効率的に得ることができる。
【発明を実施するための最良の形態】
【００１２】
本発明のポリエチレン樹脂組成物は、密度が０．９０〜０．９３ｇ／ｃｍ３、ＭＦＲ（試験条件：１９０℃、２．１６ｋｇ荷重）が５０〜２００ｇ／１０分であり、かつＭＦＲと流入圧力損失比（Ｒｅ）とが特定の関係式（１）を満たす低密度ポリエチレン（Ａ）５０〜９０重量％、及び密度が０．８７〜０．９０ｇ／ｃｍ３、ＭＦＲが１０〜１００ｇ／１０分のエチレン・α―オレフィン共重合体（Ｂ）５０〜１０重量％からなることを特徴とし、また、本発明のプリントラミネート用フィルムは、ポリエチレン樹脂組成物が、基材の少なくとも片面に積層されており、さらに、本発明のプリントラミネート製品は、プリントラミネート用フィルムを用い、該フィルムのポリエチレン樹脂組成物面を印刷紙の印刷面と熱ラミネートしてなるものである。
以下、本発明のポリエチレン樹脂組成物及びそれを用いたプリントラミネート用フィルム並びにプリントラミネート製品について、項目毎に詳細に説明する。
【００１３】
１．ポリエチレン樹脂組成物
本発明のポリエチレン樹脂組成物は、低密度ポリエチレン（Ａ）５０〜９０重量％、及びエチレン・α―オレフィン共重合体（Ｂ）５０〜１０重量％からなるものである。
【００１４】
（１−１）低密度ポリエチレン（Ａ）
本発明において低密度ポリエチレン（Ａ）は、所定の物性を満たす限り、特に制限はないが、高圧ラジカル重合法によって製造されたポリエチレンを、ラジカル開始剤により処理する方法、さらに好ましくは、オートクレーブ高圧ラジカル重合法によって製造されたポリエチレンを、ラジカル開始剤により処理する方法で得られるものであり、密度が０．９０〜０．９３ｇ／ｃｍ３、好ましくは０．９１〜０．９２ｇ／ｃｍ３、１９０℃、２．１６ｋｇ荷重におけるＭＦＲは、５０〜２００ｇ／１０分、好ましくは６０〜１８０ｇ／１０分、より好ましくは９０〜１６０ｇ／１０分である。
密度が下限未満では、カット性が低下し、上限を越えると接着強度が低下する。ＭＦＲが下限未満では押出ラミネート加工性、カット性が低下し、上限を越えると押出ラミネート加工性が低下する。
【００１５】
本発明において低密度ポリエチレン（Ａ）は、ＭＦＲと流入圧力損失比（Ｒｅ）の関係が下記の（１）式を満たすことが重要であり、好ましくは（１）’式を満たす。
ここで、流入圧力損失比（Ｒｅ）とは、毛管粘度計においてリザーバーから毛管へ樹脂が流入する際の圧力損失ΔＰｅを、毛管壁剪断応力τｗで除した値である。
【００１６】
−１５×ｌｏｇ（ＭＦＲ）＋４５＜Ｒｅ＜−１５×ｌｏｇ（ＭＦＲ）＋６７…（１）
−１５×ｌｏｇ（ＭＦＲ）＋４５＜Ｒｅ＜−１５×ｌｏｇ（ＭＦＲ）＋５５…（１）’
【００１７】
低密度ポリエチレンは、ＭＦＲが大きいほど分子量が小さくなる傾向にあり、Ｒｅも小さくなる傾向にある。一方、ポリエチレン分子鎖中に長鎖分岐が増えると、Ｒｅは大きくなる傾向がある。関係式（１）及び（１）’を満たすポリエチレンは、公知の低密度ポリエチレンと比較して、分岐の構造に特徴を有していると考えられ、Ｒｅがより大きい値を有するものである。すなわち、本発明における低密度ポリエチレン（Ａ）は、公知の低密度ポリエチレンと比較して、長鎖分岐が多いポリエチレンであると考えられる。このようなことからＭＦＲにも依存するＲｅを、ＭＦＲとの関係式で示した。
本発明において流入圧力損失比（Ｒｅ）が上記の範囲を外れていると、外観良好なプリントラミネート用フィルム並びにプリントラミネート製品を得ることが実質的に困難である。
【００１８】
本発明に係る低密度ポリエチレン（Ａ）を製造するには、高圧ラジカル重合法によって製造されたポリエチレンを、ラジカル開始剤により処理する方法を採用することが好ましい。
上記ラジカル開始剤としては、有機過酸化物、ジヒドロ芳香族、ジクミル化合物等が挙げられる。その有機過酸化物としては、例えば、（ｉ）ｔ−ブチルハイドロパーオサイド、クメンハイドロパーオキサイド、１，１，３，３−テトラメチルブチルハイドロパーオキサイド等のハイドロパーオキサイド類、（ｉｉ）メチルエチルケトンパーオキサイド、メチルイソブチルケトンパーオキサイド、アセチルアセトンパーオキサイド、シクロヘキサノンパーオキサイド等のケトンパーオキサイド類、（ｉｉｉ）イソブチリルパーオキサイド、ラウロイルパーオキサイド、ベンゾイルパーオキサイド等のジアシルパーオキサイド類、（ｉｖ）ジクミルパーオキサイド、２，５−ジメチル−２，５−ジ（ｔ−ブチルパーオキシヘキサン）、ｔ−ブチルクミルパーオキサイド、ジ−ｔ−ブチルパーオキサイド、２，５−ジメチル−２，５−ジ−（ｔ−ブチルヘキシン）−３、ジ−ｔ−アミルパーオキサイド等のジアルキルパーオキサイド類、（ｖ）２，２−ジ−（ｔ−ブチルパーオキシ）ブタン等のパーオキシケタール、（ｖｉ）ｔ−ヘキシルパーオキシピバレート、ｔ−ブチルパーオキシピバレート、ｔ−アミルパーオキシ２−エチルヘキサノエート、ｔ−ブチルパーオキシ２−エチルヘキサノエート、ｔ−ブチルパーオキシイソブチレート、ｔ−ブチルパーオキシベンゾエート等のアルキルパーエステル類、（ｖｉｉ）ビス（４−ｔ−ブチルシクロヘキシル）パーオキシジカルボネート、ジ−イソプロピルパーオキシジカルボネート、ｔ−アミルパーオキシイソプロピルカーボネート等のパーカーボネート類、（ｖｉｉｉ）３，６，９−トリエチル−３，６，９−トリメチル−１，４，７−トリパーオキソナン等の環状有機過酸化物類などが挙げられる。
【００１９】
有機過酸化物の性状は、固体、液体、気体のいずれであっても良いが、ポリエチレンとの混合しやすさの観点から、液体が好ましい。
有機過酸化物の１時間半減期温度（Ｔ６０）は、１００〜２００℃が好ましく、１３０〜１８０℃がより好ましい。１００℃以下では、ポリエチレンとの融点差が少なく、ゲル化しにくい温度条件範囲が著しく狭くなる。一方、１時間半減期温度が２００℃を超えると、十分な反応率を得るために著しい高温混練が必要となり、樹脂強度の低下、着色、発煙、臭気などが副生する。
有機過酸化物の配合量は、ポリエチレン１００重量部に対し、０．００１重量部以上とし、好ましくは０．００５重量部以上であり、更に好ましくは０．０１重量部以上である。流動性の観点から、好ましくは１０重量部以下であり、より好ましくは５重量部以下であり、更に好ましくは３重量部以下である。
【００２０】
ラジカル反応には、押出機内で樹脂とラジカル開始剤を同時に溶融混練して反応させる溶融反応法、または有機溶媒に樹脂とラジカル開始剤を溶解し、加温混合攪拌しながら反応させる溶液反応法が好適に用いられる。
ラジカル反応温度［Ｔ（２）］（℃）は、下記の関係式（２）を満たすことが好ましく、関係式（２）’  を満たすことがより好ましい。
関係式（２）：Ｔ６０＋５０＜Ｔ（２）＜Ｔ６０＋１００…（２）
関係式（２）’：Ｔ６０＋８０＜Ｔ（２）＜Ｔ６０＋９５…（２）’
（式中、Ｔ６０は、ラジカル開始剤（Ｃ）の１時間半減期温度［℃］を表す。）
【００２１】
ラジカル反応前に、樹脂とラジカル開始剤とを定量ブレンドすることが必要である。これは、ラジカル反応設備に定量供給装置により計量しながら樹脂とラジカル開始剤を供給する方法、樹脂とラジカル開始剤とをタンブラーミキサー、ヘンシェルミキサーなどの混合装置を用いてドライブレンドしてからラジカル反応設備に供給する方法、ドライブレンドした後、押出機で溶融ブレンドした後にラジカル反応設備に供給する方法、押出機に樹脂とラジカル開始剤をそれぞれ定量供給しながら溶融ブレンドしてからラジカル反応設備に供給する方法などが用いられる。
【００２２】
溶融ブレンドは、ラジカル反応に必要な樹脂とラジカル開始剤の全量を溶融ブレンドする方法、ラジカル開始剤の全量と樹脂の一部だけを溶融ブレンドしておきラジカル反応時に希釈ブレンドする方法、等が用いることができるが、ラジカル反応に必要な樹脂とラジカル開始剤の全量を溶融ブレンドする方法の方が好適である。
溶融ブレンドは、ラジカル反応を抑制した温度で十分に樹脂中にラジカル開始剤を分散させることが目的である。そのためには、ラジカル反応を抑制できる混練温度の選定が重要となる。本発明では、この混練温度［Ｔ（１）］（℃）は下記（３）式を満たすことが好ましい。
Ｔｍ＜Ｔ（１）＜Ｔ６０＋５…（３）
【００２３】
溶融混練であるため、樹脂の融点（Ｔｍ）以下での混練は、実質的に不可能である。また、混練温度が上記（３）式の上限を超えると、無視し得ない量のラジカル開始剤が分解するので好ましくない。さらに、ラジカル開始剤の分解速度は、高温ほど速くなるため、ラジカル反応をさせない溶融ブレンドのためには、できるだけ低温で混練することが望ましく、下記関係式（３）’で行うことがより好ましい。
Ｔｍ＜Ｔ（１）＜Ｔ６０−３…（３）’
【００２４】
本発明に係る低密度ポリエチレン（Ａ）を製造する方法の好ましい態様として、ポリエチレンとラジカル開始剤とを、上記の関係式（２）又は（２）’を満たす温度Ｔ（２）で溶融混練する工程を含むことを特徴とする方法でも良いし、また、別の態様として、ポリエチレンとラジカル開始剤とを、上記の関係式（３）又は（３）’を満たす温度Ｔ（１）で溶融混練する第一工程と、次いで、前記第一工程の生成物を前記の関係式（２）又は（２）’を満たす温度Ｔ（２）で溶融混練する第二工程を含むことを特徴とする方法でも良い。
ラジカル反応には、押出機内で樹脂とラジカル開始剤を同時に溶融混練して反応させる溶融反応法、または有機溶媒に樹脂とラジカル開始剤を溶解し、加温混合攪拌しながら反応させる溶液反応法が好適に用いられる。
【００２５】
（１−２）エチレン．α―オレフィン共重合体（Ｂ）
本発明において、エチレン．α―オレフィン共重合体（Ｂ）は、エチレンとα−オレフィンとを共重合して得られる共重合体である。具体的には、エチレンと１種類のα−オレフィンとを共重合して得られる２元共重合体、およびエチレンと２種類のα−オレフィンとを共重合して得られる３元共重合体等が挙げられる。α−オレフィンとしては、プロピレン、１−ブテン、１−ヘキセン、１−ヘプテン、１−オクテン、１−デセン、１−ドデセンなどが挙げられ、単独で用いても２種以上用いてもよい。
【００２６】
エチレン・α−オレフィン共重合体は、密度（ＪＩＳ  Ｋ６９２２）が０．８７〜０．９０ｇ／ｃｍ３、好ましくは０．８７５〜０．９０ｇ／ｃｍ３、ＭＦＲ（ＪＩＳ  Ｋ６９２１）が１０〜１００ｇ／１０分、好ましくは１２〜８０ｇ／１０分、より好ましくは１５〜４０ｇ／１０分である。
エチレン・α−オレフィン共重合体は、ＭＦＲが１０ｇ／１０分未満のものは、プリントラミネートのつぶれ性、印刷紙との接着性に劣り、１００ｇ／１０分を超えるものは押出ラミネート加工性に劣る。密度が０．８７ｇ／ｃｍ３未満のものは押出ラミネート加工性、プリントラミネート用フィルムのブロッキング性に劣り、０．９０ｇ／ｃｍ３を超えるものはプリントラミネートのつぶれ性、印刷紙との接着性に劣る。
【００２７】
本発明で用いるエチレン・α−オレフィン共重合体（Ｂ）は、公知のチタン系触媒またはメタロセン触媒を用いて重合して製造することができるが、重合触媒としてメタロセン化合物を用いて高圧イオン重合、気相重合、溶液重合により製造した共重合体を用いることが好ましい。
【００２８】
（１−３）混合比
本発明において、低密度ポリエチレン（Ａ）とエチレン．α―オレフィン共重合体（Ｂ）は、低密度ポリエチレン（Ａ）が５０〜９０重量％、好ましくは５５〜８０重量％、エチレン．α―オレフィン共重合体（Ｂ）が１０〜５０重量％、好ましくは２０〜４５重量％の割合で混合される。
【００２９】
低密度ポリエチレン（Ａ）が５０重量％未満では、カット性が低下するだけでなく、積層体が高価になり、安価なプリントラミネート製品を提供することが難しい。９０重量％を超えると、プリントラミネートのつぶれ性、印刷紙との接着性に劣る。エチレン．α―オレフィン共重合体（Ｂ）が１０重量％未満では、プリントラミネートのつぶれ性、印刷紙との接着性に劣り、５０重量％を超えるとカット性が低下するだけでなく、積層体が高価になり、安価なプリントラミネート製品を提供することが難しい。
【００３０】
本発明のポリエチレン樹脂組成物（以下、ポリエチレン混合物ともいう）は、プリントラミネートのつぶれ性、印刷紙との接着性、カット性等のプリントラミネート用フィルムの性能を総合的に勘案すると、ＭＦＲが３０ｇ／１０分以上、密度が０．９１０ｇ／ｃｍ３以下が好ましい。これよりも密度が高くなるとつぶれ性、接着性が低下傾向となり、ＭＦＲが低くなるとカット性が低下傾向となる。
【００３１】
本発明のポリエチレン樹脂組成物には、必要に応じて、酸化防止剤、耐候安定剤、帯電防止剤、離型剤、難燃剤、金属石鹸、ワックス、防かび剤、抗菌剤、フィラー、発泡剤などの添加剤を配合してもよい。これらの添加剤は、前記低密度ポリエチレン（Ａ）を製造する際、ラジカル反応前に配合してもよく、ラジカル反応後に配合してもよい。
【００３２】
２．プリントラミネート用フィルム、プリントラミネート製品
本発明のプリントラミネート用フィルムは、前記ポリエチレン樹脂組成物が、基材の少なくとも片面に積層されてなるものである。前記ポリエチレン樹脂組成物からなる層が熱圧着層になる。
【００３３】
基材（Ｂ）としては、ポリエチレンテレフタレート、ポリブチレンテレフタレート等のポリエステル、エチレン酢酸ビニル共重合体鹸化物、ポリアクリロニトリル、ポリ塩化ビニル、ポリ塩化ビニリデン、ポリエチレン、ポリプロピレン、ポリ４−メチル−１―ペンテン、ポリアミド６、ポリアミド６６、ポリアミド６・６６、ポリアミド１２等の熱可塑性樹脂のフィルムまたはシート等のほか、紙、アルミや鉄などの金属箔、セロハンが挙げられる。
また、基材（Ｂ）の形態は、フィルムやシートに限定されず、織布、不織布のような形状であってもよい。また、これら基材（Ｂ）には、蒸着や各種コーティングが施されていても良い。また一軸もしくは二軸延伸が施されていても良い。光沢や透明性といった光学特性や機械的特性などに優れる点で、特に二軸延伸ポリプロピレンが好ましい。
プリントラミネート用フィルムの厚さは、特に制限はないが、一般に１０〜２００μｍ程度、基材の厚さは一般に５〜１００μｍ程度、熱圧着層は一般に５〜１００μｍ程度である。
【００３４】
プリントラミネート用フィルムを製造するには、例えば上記特定のポリエチレン樹脂組成物と基材とを特定の加工条件下で、押出ラミネート法により、積層することができる。押出ラミネート法は、Ｔダイより押出した溶融樹脂膜を、基材上に連続的に被覆・圧着する方法で、被覆と接着を同時に行う成形加工法である。
【００３５】
押出ラミネート成形時の成形温度は、積層体であるプリントラミネート用フィルムの層間接着強度や押出ラミネート加工性の観点から、例えば１５０〜３００℃であり、２００〜２８０℃が好ましい。基材と熱圧着層との層間接着強度を高めるため、アンカーコート剤を介在させたり、基材、溶融樹脂膜にコロナ放電処理、オゾン処理等の表面活性化処理を施したりしても良い。
【００３６】
一方、本発明のプリントラミネート製品は、上記プリントラミネート用フィルムを用い、該フィルムのポリエチレン樹脂組成物面（熱圧着層）を印刷紙の印刷面と熱ラミネートしたものである。
印刷紙は、パルプ紙や合成紙等の紙にインクなどで絵や文字、模様などが印刷されたものである。熱ラミネートは、例えば、温度が６０〜１２０℃の加熱ロールを用い、プリントラミネート用フィルムの溶融又は軟化状態の熱圧着層と印刷紙とをロール線圧５〜１００Ｋｇで圧着することができる。
このプリントラミネート製品は、食品、医薬・医療品、化粧品及びその他産業資材や工業資材等の包装用途、剥離紙、工程紙などに代表される加工紙用途に、好適に用いることができる。
【実施例】
【００３７】
以下、実施例を示して本発明を更に具体的に説明するが、本発明はこれらの実施例に限定されるものではない。
なお、本実施例において用いたけるポリエチレン樹脂、その物性、得られたプリントラミネート製品等の試験方法は、以下の通りである。
【００３８】
１．ポリエチレン樹脂
（１）ポリエチレンＢ
下記ポリエチレンＡ−２の低密度ポリエチレンの粉砕品をタンブラーミキサーに入れ、粉砕品９９．９０３ｗｔ％に日本油脂（株）製パーオキサイド「パーヘキサ２５Ｂ−４０」を０．０９７ｗｔ％の割合で配合し、１５分間ドライブレンドし、この混合物を東芝機械製ＴＥＭ３５Ｂ  ２軸同方向押出機にて、全てのシリンダ及びアダプター、ダイの設定温度１３０℃、滞留時間４５秒にて、溶融ブレンドした。
このブレンド物を、東芝機械製ＴＥＭ３５Ｂ  ２軸同方向押出機にて、シリンダ１設定温度１５０℃、他全てのシリンダ及びアダプター、ダイの設定温度２３０℃、滞留時間８０秒にて溶融混練し、パーオキサイドを反応させてポリエチレンのペレットＢを作製した。
得られたポリエチレン樹脂の密度は、０．９１５ｇ／ｃｍ３、ＭＦＲは５２ｇ／１０分、Ｒｅは３８であり、−１５×ｌｏｇ（ＭＦＲ）＋４５＜Ｒｅ＜−１５×ｌｏｇ（ＭＦＲ）＋６７の（１）式を満たしている。
【００３９】
（２）ポリエチレンＣ
ポリエチレンＡ−１（低密度ポリエチレン）を、東芝機械製ＴＥＭ３５Ｂ  ２軸同方向押出機にて全てのシリンダ及びアダプター、ダイの設定温度１３０℃、滞留時間４５秒で溶融混練する際、シリンダ第４ゾーンから液添ポンプにて日本油脂（株）製パーオキサイド「パーヘキサ２５Ｂ−４０」を０．７ｗｔ％となるように、流量を調整しつつ注入し、パーオキサイドの溶融ブレンド品を作製した。なお、ポリエチレンＡ−１とは、オートクレーブ反応器を有する高圧法低密度ポリエチレン製造設備を用い、重合圧力１１５ＭＰａで製造した、ＭＦＲ９０ｇ／１０分、密度０．９１４ｇ／ｃｍ３、融点Ｔｍ＝１０３℃のＬＤＰＥ（高圧ラジカル重合法ポリエチレン）である。
この溶融ブレンド品５重量％とポリエチレンＡ−１を９５重量％の割合でタンブラーミキサーにて５分間攪拌混合し、できあがった混合物を東芝機械製ＴＥＭ３５Ｂ  ２軸同方向押出機にて、シリンダ１設定温度１５０℃、他全てのシリンダ及びアダプター、ダイの設定温度２３０℃、滞留時間８０秒にて溶融混練し、パーオキサイドを反応させてポリエチレンＣを作製した。
得られたポリエチレン樹脂の密度は０．９１４ｇ／ｃｍ３、ＭＦＲは８８ｇ／１０分、Ｒｅは１７であり、−１５×ｌｏｇ（ＭＦＲ）＋４５＜Ｒｅ＜−１５×ｌｏｇ（ＭＦＲ）＋６７の（１）式を満たしている。
【００４０】
（３）ポリエチレンＤ
下記オートクレーブ反応器を有する高圧法で製造したポリエチレンＡ−３を９９．９４ｗｔ％と、日本油脂（株）製パーオキサイド「パーヘキシルＤ」を０．０６ｗｔ％の割合で、１５分間ドライブレンドし、この混合物を東芝機械製ＴＥＭ３５Ｂ  ２軸同方向押出機にて、全てのシリンダ及びアダプター、ダイの設定温度１３０℃、滞留時間４５秒にて、溶融ブレンドした。
このブレンド物を、東芝機械製ＴＥＭ３５Ｂ  ２軸同方向押出機にて、シリンダ１設定温度１５０℃、他全てのシリンダ及びアダプター、ダイの設定温度２３０℃、滞留時間８０秒にて、溶融混練しパーオキサイドを反応させてポリエチレンのペレットＤを作製した。
得られたポリエチレン樹脂の密度は０．９１３ｇ／ｃｍ３、ＭＦＲは１４０ｇ／１０分、Ｒｅは３２であり、−１５×ｌｏｇ（ＭＦＲ）＋４５＜Ｒｅ＜−１５×ｌｏｇ（ＭＦＲ）＋６７の（１）式を満たしている。
【００４１】
（４）ポリエチレンＥ
下記オートクレーブ反応器を有する高圧法で製造したポリエチレンＡ−４を９９．９８５ｗｔ％と、日本油脂（株）製パーオキサイド「パーヘキシルＤ」を０．０１５ｗｔ％の割合で、１５分間ドライブレンドし、この混合物を東芝機械製ＴＥＭ３５Ｂ  ２軸同方向押出機にて、全てのシリンダ及びアダプター、ダイの設定温度１３０℃、滞留時間４５秒にて、溶融ブレンドした。
このブレンド物を、東芝機械製ＴＥＭ３５Ｂ  ２軸同方向押出機にて、シリンダ１設定温度１５０℃、他全てのシリンダ及びアダプター、ダイの設定温度２３０℃、滞留時間８０秒にて、溶融混練しパーオキサイドを反応させてポリエチレンのペレットＥを作製した。
得られたポリエチレン樹脂の密度は０．９１５ｇ／ｃｍ３、ＭＦＲは３０ｇ／１０分、Ｒｅは２０であり、−１５×ｌｏｇ（ＭＦＲ）＋４５＜Ｒｅ＜−１５×ｌｏｇ（ＭＦＲ）＋６７の（１）式を満たしていない。
【００４２】
（５）ポリエチレンＦ：
低密度ポリエチレン（日本ポリエチレン（株）社製  ＬＪ８０８、ＭＦＲ：２１ｇ／１０分、密度：０．９１７ｇ／ｃｍ３、流入圧力損比（Ｒｅ）１６）を用いた。−１５×ｌｏｇ（ＭＦＲ）＋４５＜Ｒｅ＜−１５×ｌｏｇ（ＭＦＲ）＋６７の（１）式を満たしていない。
【００４３】
（６）ポリエチレンＡ−２：
オートクレーブ反応器を有する高圧法低密度ポリエチレン製造設備を用い、重合圧力１２５ＭＰａで製造した、ＭＦＲ８０ｇ／１０分、密度０．９１５ｇ／ｃｍ３、融点Ｔｍ＝１０４℃の高圧ラジカル重合法低密度ポリエチレン。
【００４４】
（７）ポリエチレンＡ−３：
オートクレーブ反応器を有する高圧法低密度ポリエチレン製造設備を用い、重合圧力１１０ＭＰａで製造した、ＭＦＲ１５０ｇ／１０分、密度０．９１３ｇ／ｃｍ３、融点Ｔｍ＝１０１℃の高圧ラジカル重合法低密度ポリエチレン。
【００４５】
（８）ポリエチレンＡ−４：
オートクレーブ反応器を有する高圧法低密度ポリエチレン製造設備を用い、重合圧力１３２ＭＰａで製造した、ＭＦＲ５０ｇ／１０分、密度０．９１５ｇ／ｃｍ３、融点Ｔｍ＝１０５℃の高圧ラジカル重合法低密度ポリエチレン。
【００４６】
（９）エチレン．α―オレフィン共重合体−１（ＬＬＤＰＥ−１）：
日本ポリエチレン（株）社製  カーネルＫＪ６４０Ｔ（メタロセン触媒を用いた製品、ＭＦＲ：３０ｇ／１０分  密度：０．８８ｇ／ｃｍ３）。
【００４７】
（１０）エチレン．α―オレフィン共重合体−２（ＬＬＤＰＥ−２）：
日本ポリエチレン（株）社製  カーネルＫＳ５６０Ｔ（メタロセン触媒を用いた製品、ＭＦＲ：１６．５ｇ／１０分  密度：０．８９８ｇ／ｃｍ３）。
【００４８】
２．ポリエチレン樹脂の評価方法
（１）密度：
ＪＩＳ  Ｋ６９２２−２に準拠して測定した。
【００４９】
（２）メルトフローレート（ＭＦＲ）：
メルトフローレート（ＭＦＲ）（試験条件：１９０℃、２．１６ｋｇ荷重）は、ＪＩＳ  Ｋ６９２２−２に準拠して測定した。
【００５０】
（３）流入圧力損失比（Ｒｅ）：
測定には、東洋精機社製毛管粘度計「キャピログラフ  １Ｂ」を用いた。装置のリザーバーの直径は９．５５ｍｍである。また、毛管は、直径が１ｍｍ、流入角が１８０°で長さが５ｍｍ、２０ｍｍ、４０ｍｍの３種類のものを用いた。温度は１５０℃、プランジャーの降下速度は１０ｍｍ／分から５００ｍｍ／分で行った。
得られたデータは、同一押出し速度において、押出し圧力を毛管の長さに対してプロットするいわゆるバグレイプロットにより、管入口部での流入圧力損失（ΔＰｅ）と管壁での真の剪断応力（τｗ）を求めた。
最後に、ΔＰｅ／τｗをτｗに対してプロットし、τｗ＝１０５Ｐａにおける流入圧力損失比の値を求め、Ｒｅ値とした。
【００５１】
３．押出ラミネート加工性
樹脂温度２４０℃、幅５００ｍｍ、肉厚１５μｍの条件で、引取速度５０，１００，１５０，２００ｍ／分の各条件で肉厚が均一（１３〜１７μｍ）に製膜できるかを、次のように評価した。○：製膜が均一に加工可能、△：膜割れ発生で製膜できず、×：ドローレザナンス発生により製膜が不均一で加工不可能。
【００５２】
４．プリントラミネート製品の評価方法
（１）光沢
プリントラミネート製品の印刷部の光沢度（２０度）を、ＪＩＳ−Ｋ７１５０に準拠して測定した。測定装置にはスガ試験機社製のＵＧＶ−５ＤＰ（商品名）を用いた。
【００５３】
（２）ツブレ性
ツブレ性（印刷紙と積層接着樹脂との密着性）を目視で観察し、下記評価基準で評価した。
外観のツブレ状態                                評価
残存空気が全くなく、印刷色が鮮明                    ○
印刷色上に空気がスジ状や斑点として残存              △
印刷色上に空気が帯状に残存し、印刷色が不鮮明        ×
【００５４】
（３）プリントラミネートフィルムと印刷紙との接着強度
プリントラミネート製品を幅２５ｍｍ、長さ１００ｍｍの試験片切断し、長さ方向５０ｍｍを手で剥離した後、島津製作所引張試験機で１８０度方向に３００ｍｍ／分の引張速度で剥離した引張強度の値を示した。
【００５５】
（４）カット性
エルメンドルフ引裂試験にて積層体１枚の引裂強度を評価した。
【００５６】
［実施例１］
ポリエチレンＢ（６０重量％）とエチレン．α―オレフィン共重合体−１（４０重量％）を混合したポリエチレン混合物（ＭＦＲ：４２ｇ／１０分、密度：０．９０１ｇ／ｃｍ３）を口径が９０ｍｍの押出機に装着したＴダイスから、樹脂温度２４０℃、幅５００ｍｍ、肉厚１５μｍになるようにフィルム状に溶融押出しした。
次いで、押出ラミネート装置の基材の繰出部より基材フィルムのＯＰＰ（フタムラ化学（株）社製ＦＯＲ＃１５）を繰り出し、アンカーコート剤（東洋インキ化学工業（株）社製ＥＬ４２０／メタノール＝１／９）を塗布し乾燥後、ＯＰＰのアンカーコート剤層面にＴダイスからフィルム状に溶融押出したポリエチレン混合物と、表面をマット仕上げした冷却ロールと圧縮ゴムロールで圧着ラミネートし、積層体を得た。ポリエチレン混合物の加工性は安定していた。
ポリエチレン混合物の押出ラミネート加工性と積層フィルムと印刷紙とを加熱圧着した製品を上記の方法で評価した。結果を表３に示す。なお、光沢度、ツブレ性、接着強度、カット性は加工速度１５０ｍ／分の積層体にて評価した。
【００５７】
［実施例２］
ポリエチレンＣ（６０重量％）とエチレン．α―オレフィン共重合体−１（４０重量％）を混合したポリエチレン混合物（ＭＦＲ：５７ｇ／１０分、密度：０．９０ｇ／ｃｍ３）を用いた以外は実施例１と同様にした。実施例１と同様に加工性は安定していた。
ポリエチレン混合物の押出ラミネート加工性と積層フィルムと印刷紙とを加熱圧着した製品を上記の方法で評価した。結果を表３に示す。なお、光沢度、ツブレ性、接着強度、カット性は加工速度１５０ｍ／分の積層体にて評価した。
【００５８】
［実施例３］
ポリエチレンＤ（６０重量％）とエチレン．α―オレフィン共重合体−１（４０重量％）を混合したポリエチレン混合物（ＭＦＲ：７６ｇ／１０分、密度：０．９０ｇ／ｃｍ３）を用いた以外は実施例１と同様にした。実施例１と同様に加工性は安定していた。
ポリエチレン混合物の押出ラミネート加工性と積層フィルムと印刷紙とを加熱圧着した製品を上記の方法で評価した。結果を表３に示す。なお、光沢度、ツブレ性、接着強度、カット性は加工速度１５０ｍ／分の積層体にて評価した。
【００５９】
［実施例４］
ポリエチレンＤ（７５重量％）とエチレン．α―オレフィン共重合体−１（２５重量％）を混合したポリエチレン混合物（ＭＦＲ：９５ｇ／１０分、密度：０．９０５ｇ／ｃｍ３）を用いた以外は実施例１と同様にした。実施例１と同様に加工性は安定していた。
ポリエチレン混合物の押出ラミネート加工性と積層フィルムと印刷紙とを加熱圧着した製品を上記の方法で評価した。結果を表３に示す。なお、光沢度、ツブレ性、接着強度、カット性は加工速度１５０ｍ／分の積層体にて評価した。
【００６０】
［実施例５］
ポリエチレンＣ（６０重量％）とエチレン．α―オレフィン共重合体−２（４０重量％）を混合したポリエチレン混合物（ＭＦＲ：４５ｇ／１０分、密度：０．９０８ｇ／ｃｍ３）を用いた以外は実施例１と同様にした。実施例１と同様に加工性は安定していた。
ポリエチレン混合物の押出ラミネート加工性と積層フィルムと印刷紙とを加熱圧着した製品を上記の方法で評価した。結果を表３に示す。なお、光沢度、ツブレ性、接着強度、カット性は加工速度１５０ｍ／分の積層体にて評価した。
【００６１】
［比較例１］
ポリエチレンＡ−４（流入圧力損比（Ｒｅ）１５）６０重量％とエチレン．α―オレフィン共重合体−１（４０重量％）を混合したポリエチレン混合物（ＭＦＲ：４１ｇ／１０分、密度：０．９０１ｇ／ｃｍ３）を用いた以外は、実施例１と同様にしたが、押出ラミネート加工時に引取速度１００ｍ／分でドローレゾナンスが発生した。
ポリエチレン混合物の押出ラミネート加工性と積層フィルムと印刷紙とを加熱圧着した製品を上記の方法で評価した。結果を表３に示す。なお、光沢度、ツブレ性、接着強度、カット性は加工速度５０ｍ／分の積層体にて評価した。
【００６２】
［比較例２］
ポリエチレンＡ−２（流入圧力損比（Ｒｅ）１２）６０重量％とエチレン．α―オレフィン共重合体−１（４０重量％）を混合したポリエチレン混合物（ＭＦＲ：５４ｇ／１０分、密度：０．９０１ｇ／ｃｍ３）を用いた以外は実施例１と同様にしたが、押出ラミネート加工時に引取速度１００ｍ／分でドローレゾナンスが発生した。
ポリエチレン混合物の押出ラミネート加工性と積層フィルムと印刷紙とを加熱圧着した製品を上記の方法で評価した。結果を表３に示す。なお、光沢度、ツブレ性、接着強度、カット性は加工速度５０ｍ／分の積層体にて評価した。
【００６３】
［比較例３］
ポリエチレンＡ−３（流入圧力損比（Ｒｅ）７）６０重量％とエチレン．α―オレフィン共重合体−１（４０重量％）を混合したポリエチレン混合物（ＭＦＲ：５６ｇ／１０分、密度：０．９０ｇ／ｃｍ３）を用いた以外は実施例１と同様にしたが、押出ラミネート加工時に引取速度１００ｍ／分でドローレゾナンスが発生した。
ポリエチレン混合物の押出ラミネート加工性と積層フィルムと印刷紙とを加熱圧着した製品を上記の方法で評価した。結果を表３に示す。なお、光沢度、ツブレ性、接着強度、カット性は加工速度５０ｍ／分の積層体にて評価した。
【００６４】
［比較例４］
ポリエチレンＦ（日本ポリエチレン（株）社製  ＬＪ８０８、ＭＦＲ：２１、密度：０．９１７、流入圧力損比（Ｒｅ）１６）の低密度ポリエチレン６０重量％と、エチレン．α―オレフィン共重合体−１（４０重量％）を混合したポリエチレン混合物（ＭＦＲ：１８ｇ／１０分、密度：０．９０３ｇ／ｃｍ３）を用いた以外は実施例１と同様にし、積層体を得た。
ポリエチレン混合物の押出ラミネート加工性と積層フィルムと印刷紙とを加熱圧着した製品を上記の方法で評価した。結果を表３に示す。なお、光沢度、ツブレ性、接着強度、カット性は加工速度１５０ｍ／分の積層体にて評価した。
【００６５】
［比較例５］
ポリエチレンＥ（流入圧力損比（Ｒｅ）２０）６０重量％とエチレン．α―オレフィン共重合体−１（４０重量％）を混合したポリエチレン混合物（ＭＦＲ：３０ｇ／１０分、密度：０．９０１ｇ／ｃｍ３）を用いた以外は実施例１と同様にし、積層体を得た。
ポリエチレン混合物の押出ラミネート加工性と積層フィルムと印刷紙とを加熱圧着した製品を上記の方法で評価した。結果を表３に示す。なお、光沢度、ツブレ性、接着強度、カット性は加工速度１５０ｍ／分の積層体にて評価した。
【００６６】
［比較例６］
ポリエチレンの混合比を変えて、ポリエチレンＢ（３０重量％）とエチレン．α―オレフィン共重合体−１（７０重量％）としたポリエチレン混合物（ＭＦＲ：３５ｇ／１０分、密度：０．８９１ｇ／ｃｍ３）を用いた以外は実施例１と同様にした。
ポリエチレン混合物の押出ラミネート加工性と積層フィルムと印刷紙とを加熱圧着した製品を上記の方法で評価した。結果を表３に示す。なお、光沢度、ツブレ性、接着強度、カット性は加工速度１５０ｍ／分の積層体にて評価した。
【００６７】
【表１】
0004898631.tif 000002
【００６８】
【表２】
0004898631.tif 000003
【００６９】
【表３】
0004898631.tif 000004
【００７０】
以上の評価結果から、表３に示されるように、本発明で規定した要件を全て満足する低密度ポリエチレン（Ａ）、エチレン・α―オレフィン共重合体（Ｂ）を含有するポリエチレン樹脂組成物を用いて製造した積層体は、加工性、光沢度、ツブレ性、接着強度、カット性のいずれも、優れていることがわかった。
一方、式（１）を充足しない低密度ポリエチレン樹脂を用いた積層体の比較例１〜３、５は、１００ｍ／分以上での加工性が悪く、また、比較例４は、加工性は良いもののＭＦＲが小さすぎる低密度ポリエチレン樹脂を用いたためにツブレ性が悪く、光沢度、接着強度でも問題があった。さらに、低密度ポリエチレン（Ａ）、エチレン・α―オレフィン共重合体（Ｂ）の混合比が外れる比較例６は、加工性、光沢度、ツブレ性、接着強度は良いものの、低密度ポリエチレン樹脂の混合量が少ないため、カット性が不良であった。
【産業上の利用可能性】
【００７１】
本発明のプリントラミネート用フィルム、それを用いたプリントラミネート製品は、加工性、光沢度、ツブレ性、接着強度、カット性に優れるため、食品、医薬・医療品、化粧品及びその他産業資材や工業資材等の包装用途、剥離紙、工程紙などに代表される加工紙用途に、好適に用いることができる。